(57)【要約】紡織繊維およびそれらで作られた繊維製品の永久親水性仕上げを提供するために使用される組成物は、３〜３０重量パーセントの割合の親水化変性されたまたは両性のポリジメチルシロキサン、２５〜８５重量パーセントの割合の、少なくとも５５℃の融点を有する第四級アンモニウム化合物；０〜２５重量パーセントの割合の、少なくとも６０℃の融点を有する脂肪アルコール；０〜４０重量パーセントの割合の非イオン性増稠剤および０〜１０重量パーセントの割合の少なくとも１つの分散添加剤からなる。この組成物は、好ましくは、粒質物として存在し、少なくとも４５℃の融点を有する。【特許請求の範囲】
【請求項１】
ポリオレフィン繊維、ポリエステル繊維、およびポリオレフィンとポリエステルとで作られた複合繊維、ならびにそれらで作られた繊維製品の永久親水性仕上げのための組成物であって、該組成物の総重量に対して、
（Ａ）３〜３０重量パーセントの割合の親水化変性されたポリアルキルシロキサン；
（Ｂ）２５〜８５重量パーセントの割合の、少なくとも４５℃の融点を有する第四級アンモニウム化合物ベースのカチオン性界面活性剤；
（Ｃ）０〜２５重量パーセントの割合の、少なくとも４０℃の融点を有するヒドロキシル化されていてよい脂肪アルコール；
（Ｄ）０〜４０重量パーセントの割合の、少なくとも４５℃の融点を有しかつアルコキシル化Ｃ１２−Ｃ２８脂肪アルコール、アルコキシル化されていてよいＣ１２−Ｃ２８脂肪酸アミド、アルコキシル化Ｃ１２−Ｃ２８脂肪酸、多官能性アルコールのアルコキシル化Ｃ１２−Ｃ２８脂肪酸エステルおよびアルコキシル化されていてよいＣ１２−Ｃ２８脂肪酸エステル、Ｃ１２−Ｃ２２アルキルポリグリコシド、合成および天然ワックスならびにそれらの任意の混合物からなる群から選択される非イオン性増稠剤；および
（Ｅ）０〜１０重量パーセントの割合のヒドロトロピック分散添加剤
からなる、少なくとも４５℃の融点を有する、組成物。
【請求項２】
組成物の融点が少なくとも５５℃であることを特徴とする、請求項１に記載の組成物。
【請求項３】
前記ポリアルキルシロキサンが、第四級アンモニウム基を有するカチオン変性されたポリアルキルシロキサンを含んでなることを特徴とする、請求項１または２に記載の組成物。
【請求項４】
前記カチオン変性されたポリアルキルシロキサンが下式ＩａまたはＩｂ：
【化１】
2018503007.tif 000008
【化２】
2018503007.tif 000009
［式中、
Ｒ４は、
【化３】
2018503007.tif 000010
または
【化４】
2018503007.tif 000011
であり、
Ｒ５は、互いに独立に、−ＣＨ３または−Ｃ２Ｈ４ＯＨであり、
Ｒ６は、−（ＣＨ２）ｘ−Ｘ−ＣＯ−Ｒ７であり、
Ｒ７は、９〜２３個のＣ原子を有する直鎖状または分岐状の、飽和または不飽和の炭化水素鎖であり、
Ｘは、酸素原子またはＮＨであり、
Ｙ−は、アニオンＣＨ３ＯＳＯ３−、Ｃ２Ｈ５ＯＳＯ３−、ＣＨ３ＣＯＯ−、Ｃｌ−、ホスフェートまたはラクテートの１つであり、
ｑは、３〜８の整数であり、
ｒおよびｓは、互いに独立に、１〜５０の整数であり、
ｘは、２〜１０の整数であり、
ｙは、８〜２２の整数であり、および
ｚは、０〜１０の整数である］
に相当することを特徴とする、請求項３に記載の組成物。
【請求項５】
前記親水化変性されたポリアルキルシロキサンが少なくとも５，０００ｍＰａｓの２２℃での粘度を有することを特徴とする、請求項１〜４のいずれか一項に記載の組成物。
【請求項６】
前記第四級アンモニウム化合物が少なくとも５５℃の融点を有することを特徴とする、請求項１〜５のいずれか一項に記載の組成物。
【請求項７】
前記第四級アンモニウム化合物が下式ＩＩ：
［（Ｒ１−Ｃ（＝Ｏ）−Ｘ−（ＣＨ２）ｎ−）ｍＮＲ２４−ｍ］＋  Ｙ−      （ＩＩ）
［式中、
Ｒ１は、同一であっても異なっていてもよく、１〜２４個のＣ原子を有するアルキル基または２〜２４個のＣ原子を有するアルケニル基であり；
Ｒ２は、同一であっても異なっていてもよく、互いに独立し、１〜２４個のＣ原子を有するアルキル基、２〜２４個のＣ原子を有するアルケニル基、ヒドロキシエチルまたはポリグリコール残基であり；
Ｘは、酸素原子、ＮＨ、Ｎ−ＣＨ３またはｚ＝１〜１０の（ＯＣ２Ｈ４）ｚ基であり；
Ｙ−は、アニオンＣＨ３ＯＳＯ３−、Ｃ２Ｈ５ＯＳＯ３−、ＣＨ３ＣＯＯ−、Ｃｌ−、ホスフェート、ラクテートおよびシトレートの１つであり；
Ｎは、１〜６の整数であり；および
Ｍは、１〜３の整数である］
に相当することを特徴とする、請求項１〜６のいずれか一項に記載の組成物。
【請求項８】
少なくとも１つの、ヒドロキシル化されていてよいＣ１６−Ｃ３２脂肪アルコールを含有することを特徴とする、請求項１〜７のいずれか一項に記載の組成物。
【請求項９】
前記脂肪アルコールが、セチルアルコール、ヒドロキシステアリルアルコールまたはそれらの任意の混合物からなる群から選択されることを特徴とする、請求項８に記載の組成物。
【請求項１０】
少なくとも５５℃の融点を有する増稠剤を含むことを特徴とする、請求項１〜９のいずれか一項に記載の組成物。
【請求項１１】
ソルビトール、ネオペンチルグリコール、グリセロール、トリメチロールプロパン、ペンタエリトリトールおよびポリグリセロール、グルコースおよびポリグリコシドならびにそれらの任意の混合物からなる群から選択される多官能性アルコールとのＣ１２−Ｃ２８脂肪酸のエステルから形成された増稠剤を含有することを特徴とする、請求項１〜１０のいずれか一項に記載の組成物。
【請求項１２】
前記ヒドロトロピック分散添加剤が、Ｃ６−Ｃ１８アルキルアルコキシレート、両性界面活性剤、（ポリ）ホスフェート、ポリビニルアルコール、ポリアクリレートおよび／またはスルホネートからなる群から選択されることを特徴とする、請求項１〜１１のいずれか一項に記載の組成物。
【請求項１３】
成分（Ａ）の親水化変性されたポリアルキルシロキサン１０〜２５重量パーセント；
成分（Ｂ）の第四級アンモニウム化合物４０〜５５重量パーセント；
成分（Ｃ）の脂肪アルコール１０〜１５重量パーセント；
多官能性アルコールのＣ１２−Ｃ２８脂肪酸エステル、Ｃ１２−Ｃ２８脂肪アルコールエトキシレート、植物性ワックスおよびＣ１２−Ｃ２２アルキルポリグリコシドならびにそれらの任意の混合物からなる群から選択される、成分（Ｄ）の増稠剤２０〜３０重量パーセント；および
成分（Ｄ）のヒドロトロピック分散添加剤０〜５重量パーセント
からなる、請求項１〜１２のいずれか一項に記載の組成物。
【請求項１４】
粒質物としてまたは少なくとも１０重量パーセント、好ましくは、１５重量パーセントの固形分を有する水性分散液中に存在することを特徴とする、請求項１〜１３のいずれか一項に記載の組成物。
【請求項１５】
ポリオレフィン繊維またはポリオレフィンフィラメント、ポリエステル繊維またはポリエステルフィラメントならびにポリオレフィンおよびポリエステルで作られた複合繊維および複合フィラメントの永久親水性仕上げを提供するためのスピン仕上げ剤としての、請求項１〜１４のいずれか一項に記載の組成物の使用。
【請求項１６】
ポリオレフィン繊維もしくはポリオレフィンフィラメントおよび／またはポリエステル繊維もしくはポリエステルフィラメントから製造された不織物、とりわけ、ポリオレフィンスパンボンド不織布ならびにポリオレフィン／ポリエステル複合繊維および複合フィラメントで作られた不織布の永久親水性仕上げのための手段としての、請求項１〜１４のいずれか一項に記載の組成物の使用。
【請求項１７】
永久親水性仕上げ剤としての請求項１〜１４のいずれか一項に記載の組成物を用いて仕上げられたまたは処理された、ポリオレフィンおよび／またはポリエステルで作られた紡織繊維もしくは紡織フィラメント。
【請求項１８】
永久親水性仕上げ剤としての請求項１〜１４のいずれか一項に記載の組成物を用いて仕上げられた、ポリオレフィン繊維もしくはフィラメントおよび／またはポリエステル繊維もしくはポリエステルフィラメントで作られた不織物。
【発明の詳細な説明】
【技術分野】
【０００１】
本発明は、紡織繊維および不織布などの紡織繊維で作られた繊維製品の永久親水性仕上げのための組成物に関する。
【背景技術】
【０００２】
不織布を製造するために様々な方法が存在する。スパンボンド法またはメルトブロー法によってスパンボンド布を形成する場合、溶融紡糸によって押し出されたポリマーから形成されたフィラメントは、高圧下で紡糸口金を通してプレスされ、高温または低温の空気流中で延伸され、不織布へと積み重ねられる。この不織布は、次に、化学的に、機械的にまたは熱的に結合させることができる。エアレイド不織布を製造する場合には、ステープルファイバーを使用し、ステープルファイバーを、まず、カーディングして繊維ウェブを形成し、その後、化学的に、機械的に、または熱的に結合させる。
【０００３】
具体的には、親水性不織布は、被覆不織布としてまたはおむつ、生理用ナプキン、失禁用製品および同様の製品などの生理用品用の中間不織布として使用される。このような不織布の機能は、尿および血液などの体液を下部吸収層に迅速に移行させることである。
【０００４】
親水性不織布を製造するために、主として、ポリオレフィンまたはポリエステルなどの熱可塑性ポリマーで作られた繊維またはフィラメントが使用される。しかしながら、これらのポリマーは疎水性であるため、繊維製造中および／または不織布へのさらなる加工中に親水性仕上げを施す必要がある。通常、親水化は、フィラメントを既知スピン仕上げ剤で処理することにより行われ、これらのフィラメントは、次に、ステープルファイバーにおよび／または直接不織布にさらに加工される。さらに、これらの不織布を親水性仕上げ剤で処理して、それらを生理用品にさらに加工する前にいわゆるトップコートを形成することも一般的である。
【０００５】
親水スピン仕上げ剤または親水性仕上げ剤による疎水性の繊維、フィラメントまたは不織布の処理は、不織布の長期間の有効寿命にわたって可能な限り永久不変の親水性をもたらすことである。従って、親水スピン仕上げ剤または仕上げ剤は、疎水性不織布に十分に付着するべきであり、液体によって洗い流されてはならないかまたは最小限にしか洗い流されてはならない。現代の不織布は、永久親水性を示すべきであり、水または尿などの体液で繰り返し湿潤させることが可能であるべきである。
【０００６】
これまで、衛生用途での不織布および繊維の親水性仕上げのための組成物は、繊維または不織布の永久親水化を達成するために、ほとんど水を含まない油としてまたは希釈水性分散液として販売されてきた。市販の組成物は、繊維または不織布の製造中に現場で水で希釈され、水性希釈液から繊維または不織布上に適用され、その後、乾燥される。
【０００７】
しかしながら、市販の油は、満足のいく永久親水性仕上げをもたらさない。このような仕上げが施された製品は、多くの場合、洗い流し試験において不十分な結果を示し、湿潤移行に向かう傾向がある。水性分散液は、紡織繊維および不織布の永久親水性仕上げに関してより良好な結果を示しているが、これらの分散液の高い水含有量は、細菌汚染または使用される成分の加水分解をもたらし、そのため、貯蔵安定性が制限されることがある。
【０００８】
特許ＤＥ  １９６  ４５  ３８０  Ｂ４には、カチオン変性シロキサン、エステルクォートおよび非イオン性界面活性剤を含んでなるポリオレフィン繊維の永久親水化のための組成物が開示されている。しかしながら、総ての市販の組成物は水および／または溶媒を含有し、限られた貯蔵安定性しか有さない。
【先行技術文献】
【特許文献】
【０００９】
【特許文献１】独国特許発明第１９６４５３８０号明細書
【発明の概要】
【課題を解決するための手段】
【００１０】
改良された貯蔵安定性を有しかつ紡織繊維および繊維製品の安定した永久親水性仕上げを可能にする、紡織繊維および不織布などの繊維製品の永久親水性仕上げのための組成物を提供することが本発明の目的である。
【００１１】
この目的は、請求項１の特徴を示す紡織繊維および繊維製品の永久親水性仕上げのための組成物によって解決される。
【００１２】
さらなる有利な実施形態は、任意に、互いに組み合わせることができる従属請求項に記載されている。
【００１３】
本発明による紡織繊維および繊維製品の永久親水性仕上げのための組成物は、
（Ａ）該組成物の総重量に対して、３〜３０重量パーセントの割合の親水化変性されたポリアルキルシロキサン；
（Ｂ）２５〜８５重量パーセントの割合の、少なくとも４５℃の融点を有する第四級アンモニウム化合物ベースのカチオン性界面活性剤；
（Ｃ）０〜２５重量パーセントの割合の、少なくとも４０℃の融点を有するヒドロキシル化されていてよい脂肪アルコール；
（Ｄ）０〜４０重量パーセントの割合の、少なくとも４５℃の融点を有しかつアルコキシル化Ｃ１２−Ｃ２８脂肪アルコール、アルコキシル化されていてよいＣ１２−Ｃ２８脂肪酸アミド、アルコキシル化Ｃ１２−Ｃ２８脂肪酸、多官能性アルコールのアルコキシル化Ｃ１２−Ｃ２８脂肪酸エステルおよびアルコキシル化されていてよいＣ１２−Ｃ２８脂肪酸エステル、Ｃ１２−Ｃ２２アルキルポリグリコシド、合成および天然ワックスならびにそれらの任意の混合物からなる群から選択される非イオン性増稠剤；および
（Ｅ）０〜１０重量パーセントの割合のヒドロトロピック分散添加剤
からなり、少なくとも４５℃の融点を有する。
【００１４】
本発明による組成物は、有利には、水で希釈することができ、顧客の施設で水性希釈液から親水性仕上げする繊維または不織布上に適用することができる。４５℃を超える融点を有する組成物として提供することにより十分な貯蔵安定性が確保される。
【００１５】
本発明による組成物は、それぞれの適用特性−技術的特性を保持しながら、水性分散液ベースのスピン仕上げ剤および仕上げ剤の性能に匹敵する紡織繊維および繊維製品の永久親水性仕上げを示す。
【００１６】
本発明による組成物は、好ましくは、貯蔵および輸送コストの削減および顧客の施設における取扱いの簡素化の両方を可能にする粒質物の形態で存在する。加えて、粒質物の形態で存在する場合の組成物は、貯蔵条件の変更をする傾向が少ない。
【００１７】
あるいは、本発明による組成物は、少なくとも１０重量パーセント、好ましくは、少なくとも１５重量パーセントの固形分を有する水性分散液として提供することもできる。この場合も、貯蔵安定性は、希釈水性分散液と比較して明らかに改善される。
【００１８】
組成物の融点は少なくとも５５℃であることが特に好ましい。
【００１９】
本発明による組成物の融点の上限は、使用される成分および分散能力ならびに組成物の所望の適用特性に依存する。本発明者らは、１２０℃を超える、好ましくは、９０℃を超える融点を有する組成物は、もはや紡織繊維および繊維製品の仕上げ剤として合理的に使用することができないことを理解する。
【００２０】
主に、非常に粘稠なまたは固体の材料で作られた成分が、本発明による組成物を形成するために使用される。これにもかかわらず、本発明による組成物を用いて仕上げられた不織布の適用特性、例えば、マルチプルストライクスルー、マルチプルランオフ、液戻りおよび洗い流しなどは、これまで使用されている水性分散液と比較して影響を受けない。むしろ、本発明による組成物で処理された繊維および不織布は、良好な永久親水性および良好な吸収速度を示す。
【００２１】
本発明に関して、用語「繊維」は、単一フィラメントおよびマルチフィラメントを含む「フィラメント」も含んでなる。従って、用語「繊維」および「フィラメント」は同義語として使用される。
【００２２】
水で自然に湿らせることができないかまたは９０°を超える接触角を有する繊維、材料または表面は、「疎水性」と呼ばれる。親水性の繊維、材料および表面は、水および水性液で自然に湿らすことができるかまたは９０°未満の接触角を有する。
【００２３】
本発明に関して、仕上げ剤で処理された繊維製品（繊維または布）は、＜２秒／＜３秒／＜５秒／＜５秒／＜５秒のストライクスルー時間での、ＷＳＰ規格７０．７（１１）に準じたマルチプルストライクスルー試験に合格した場合、「永久親水性」であると考えられる。
【００２４】
技術水準から知られる分散液の貯蔵安定性は最大約６ヶ月である。本発明による組成物は、２２℃および相対湿度５０％で少なくとも１２ヶ月貯蔵することができ、マルチプルストライクスルー試験での性能により測定される製品特性を低下させることはない。少なくとも１０％、好ましくは、少なくとも１５％の固形分を有する高濃縮分散液の形態であっても、本発明による組成物は、これらの条件下で依然として流し込み可能なままである。好ましくは、粒質物として存在するこれらの組成物は、顆粒の外観が５０℃で３日間の温蔵後に変化しない場合には、貯蔵に安定していると考えられる。
【００２５】
具体的には、ポリエチレンおよびポリプロピレンなどのポリオレフィンならびにポリエチレンテレフタレート（ＰＥＴ）およびポリラクチド（ＰＬＡ）などのポリエステルで作られた合成の繊維もしくはフィラメントまたはポリオレフィンおよびポリエステルで作られた複合繊維は、紡織繊維として使用される。これらの繊維で作られた繊維製品は、とりわけ、不織繊維製品、特に、不織布である。
【００２６】
本発明による組成物の製造のために、組成物の成分は溶融され、撹拌しながら互いに混合される。次いで、溶融物からの造粒またはスケーリングが行われる；この目的のために、技術水準から知られる様々な造粒技術およびスケーリング法を使用することができる。
【００２７】
以下、本発明をいくつかの好ましい実施形態によって説明するが、本発明はこれらに限定されるものではない。
【発明を実施するための形態】
【００２８】
成分（Ａ）の親水化変性されたポリアルキルシロキサンは、カチオン的またはアニオン的に変性することができ、または非イオン性親水性側基を示し得る。
【００２９】
好ましくは、親水化変性されたポリアルキルシロキサンは、２５℃で少なくとも３，５００ｍＰａｓの粘度を有する。特に好ましくは、そのポリアルキルシロキサンの２２℃での粘度は、少なくとも５，０００ｍＰａｓ、好ましくは、５〜１００Ｐａｓの範囲内、とりわけ、５０〜８０Ｐａｓの間である。この粘度はＤＩＮ  ＩＳＯ  ２５５５に準じて測定される。
【００３０】
本発明の好ましい実施形態によれば、成分（Ａ）は、好ましくは、少なくとも１つの第四級アンモニウム基を有するカチオン変性されたポリアルキルシロキサンを含んでなる。
【００３１】
成分（Ａ）のカチオン変性されたポリアルキルシロキサンは、下式ＩａまたはＩｂ：
【化１】
2018503007.tif 000002
【化２】
2018503007.tif 000003
［式中、
Ｒ４は、
【化３】
2018503007.tif 000004
または
【化４】
2018503007.tif 000005
であり、
Ｒ５は、互いに独立に、−ＣＨ３または−Ｃ２Ｈ４ＯＨ、好ましくは、−ＣＨ３であり、
Ｒ６は、−（ＣＨ２）ｘ−Ｘ−ＣＯ−Ｒ７であり、
Ｒ７は、９〜２３個のＣ原子を有する直鎖状または分岐状の、飽和または不飽和の炭化水素鎖、好ましくは、Ｃ９−Ｃ１５アルキルであり、
Ｘは、酸素原子またはＮＨ、好ましくは、ＮＨであり、
Ｙ−は、アニオンＣＨ３ＯＳＯ３−、Ｃ２Ｈ５ＯＳＯ３−、ＣＨ３ＣＯＯ−、Ｃｌ−、ホスフェートまたはラクテートの１つ、好ましくは、ＣＨ３ＣＯＯ−であり、
ｑは、３〜１８、好ましくは、３〜６の整数であり、
ｒおよびｓは、互いに独立に、１〜５０の整数であり、
ｘは、２〜１０、好ましくは、２〜４の整数であり、
ｙは、８〜２２、好ましくは、８〜１６、特に好ましくは、８〜１２の整数であり、および
ｚは、０〜１０の整数である］
の１つに相当することが特に好ましい。
【００３２】
残基Ｒ４が遊離カチオンを有するポリアルキルシロキサンが好ましい。あるいはまたはさらに、残基Ｒ４において両性ベタイン構造を示すポリアルキルシロキサンを使用することができる。
【００３３】
別の実施形態によれば、成分（Ａ）の親水化変性されたポリアルキルシロキサンは、アルキル基、アシル基またはホスフェート基で終端されていてよい、α，ω構造またはくし形構造を有する非イオン性アルコキシル化ポリアルキルシロキサンを含んでなる。
【００３４】
好適な、非常に粘稠な、親水化変性されたポリアルキルシロキサンは、例えば、Ｅｖｏｎｉｋ  ＩｎｄｕｓｔｒｉｅｓからＴＥＧＯＰＲＥＮ（商標）の名称で、またはＷａｃｋｅｒ  ＡＧからＬグレードシリコーンオイルとして市販されている。
【００３５】
成分（Ａ）の親水化変性されたポリアルキルシロキサンは、良好な永久性を有する迅速な親水化を誘導する能力を本発明による組成物に付与し、本発明による組成物が仕上げ剤として施された製品の吸収能力を改善する。
【００３６】
本発明による組成物における成分（Ａ）の割合は、その組成物の総重量に対して、３〜３０重量パーセントの範囲内、好ましくは、１０〜２５重量パーセントの範囲内である。成分（Ａ）の含有量が高くなると、その組成物の加工および／または造粒能力が低下し、価格が上昇する。
【００３７】
本発明による組成物の成分（Ｂ）による第四級アンモニウム化合物は、好ましくは、下式ＩＩに相当する：
［（Ｒ１−Ｃ（＝Ｏ）−Ｘ−（ＣＨ２）ｎ−）ｍＮＲ２４−ｍ］＋  Ｙ−      （ＩＩ）
［式中、
Ｒ１は、同一であっても異なっていてもよく、１〜２４個のＣ原子を有するアルキル基または２〜２４個のＣ原子を有するアルケニル基であり；
Ｒ２は、同一であっても異なっていてもよく、互いに独立し、１〜２４個のＣ原子を有するアルキル基、２〜２４個のＣ原子を有するアルケニル基、ヒドロキシエチルまたはポリグリコール残基であり；
Ｘは、酸素原子、ＮＨ、Ｎ−ＣＨ３またはｚ＝１〜１０の（ＯＣ２Ｈ４）ｚ基であり；
Ｙ−は、アニオンＣＨ３ＯＳＯ３−、Ｃ２Ｈ５ＯＳＯ３−、ＣＨ３ＣＯＯ−、Ｃｌ−、ホスフェート、ラクテートおよびシトレートの１つであり；
ｎは、１〜６の整数であり；および
ｍは、１〜３の整数である］。
【００３８】
上式（ＩＩ）中の残基Ｒ１は、１２〜２４個のＣ原子を有するアルキル基またはアルケニル基を含んでなることが好ましい。
【００３９】
前記第四級アンモニウム化合物は少なくとも５５℃の融点を有することが特に好ましい。高融点を有する第四級アンモニウム化合物を選択することから、本発明による組成物の良好な造粒能力が保証される。さらに、その第四級アンモニウム化合物は、良好な永久親水化特性を有する。
【００４０】
好適な第四級アンモニウム化合物は、例えば、Ｄｅｈｙｑｕａｒｔ（商標）Ｆ  ７５（ＢＡＳＦ）の名称で市販されている。
【００４１】
本発明による組成物における成分（Ｂ）の割合は、その組成物の総重量に対して、２５〜８５重量パーセントの範囲内、好ましくは、２５〜６０重量パーセントの範囲内、特に好ましくは、４０〜５５重量パーセントの範囲内である。過剰な量の第四級アンモニウム化合物は流体吸収速度を低下させ、これは、マルチプルストライクスルー試験における最初のストライクスルー値の低下に反映される。前記第四級アンモニウム化合物の割合が低すぎると、その組成物の造粒能力は低下する。
【００４２】
本発明の別の実施形態によれば、前記組成物は、成分（Ｃ）として０〜２５重量パーセントの割合のヒドロキシル化されていてよい脂肪アルコールを含むことができる。好ましくは、その脂肪アルコールの割合は、前記組成物の総重量に対して、５〜１５重量パーセントの範囲内、とりわけ、好ましくは、１０〜１５重量パーセントの間である。
【００４３】
前記脂肪アルコールは、成分（Ａ）および（Ｂ）の溶媒として作用し、粒質物の均質性および稠度を改善する。さらに、脂肪アルコールの添加により、前記組成物の貯蔵安定性を改善することができる。しかしながら、脂肪アルコールの割合が高すぎると、前記組成物の親水化効果は低下する。
【００４４】
ヒドロキシル化されていてよい脂肪アルコールの炭化水素鎖は、分岐状または直鎖状の、飽和性または不飽和性のものであり得る。その炭化水素鎖中に１６〜３２個のＣ原子を有する脂肪アルコールが特に好ましい。好適な例はセチルアルコール（融点４９℃）およびステアリルアルコール（融点５９℃）である。異なる脂肪アルコールの混合物もまた使用することができる。好適なヒドロキシル化脂肪アルコールは１２−ヒドロキシステアリルアルコール（融点６３℃）である。
【００４５】
本発明によれば、成分（Ｄ）の非イオン性増稠剤は、以下の化合物：
ａ）アルコキシル化Ｃ１２−Ｃ２８脂肪アルコール、
ｂ）アルコキシル化されていてよいＣ１２−Ｃ２８脂肪酸アミド、
ｃ）アルコキシル化Ｃ１２−Ｃ２８脂肪酸、
ｄ）アルコキシル化Ｃ１２−Ｃ２８脂肪酸エステル、
ｅ）多官能性アルコールのアルコキシル化されていてよいＣ１２−Ｃ２８脂肪酸エステル、
ｆ）Ｃ１２−Ｃ２２アルキルポリグリコシド、および
ｇ）合成ワックス、例えば、ポリアルキレンワックスおよびエステルワックスなど、ならびに天然ワックス、特に、植物性ワックス、例えば、フルーツワックスおよびグレインワックスなど
からなる群から選択される。
【００４６】
これらの化合物の炭化水素鎖は、それぞれ、分岐状または直鎖状の、飽和性または不飽和性のものであり得る。好ましくは、本発明による組成物において増稠剤として使用される化合物は、その炭化水素鎖中に少なくとも１６個のＣ原子を含む。
【００４７】
上述の化合物のアルコキシ基は、好ましくは、エトキシ（ＥＯ）基および／またはプロポキシ（ＰＯ）基である。好ましくは、それらの化合物は、最大１０個のアルコキシ基、特に、ＥＯおよび／またはＰＯ基を含有する。
【００４８】
前記非イオン性増稠剤中のアルコキシ基の数は、好ましくは、０〜１０個、より好ましくは、０〜６個、特に好ましくは、２〜６個である。
【００４９】
本発明によれば、前記非イオン性増稠剤は少なくとも４５℃の融点を有する。好ましくは、その融点は５５℃を上回る。
【００５０】
前記脂肪アルコールアルコキシレートおよび脂肪酸アルコキシレートは、末端のヒドロキシルまたはアルキルまたはアルケニルエーテル基を含むことができる。ヒドロキシ基末端の脂肪アルコールおよび脂肪酸アルコキシレートが特に好ましい。
【００５１】
特に好ましい増稠剤は、ソルビトール、ネオペンチルグリコール、グリセロール、トリメチロールプロパン、ペンタエリトリトールおよびポリグリセロール、グルコースおよびポリグリコシドならびにそれらの任意の混合物からなる群から選択される多官能性アルコールとの、Ｃ１２−Ｃ２８脂肪酸のエステルである。これらのエステルは、アルコキシル化されていても、またはされていなくてもよく、好ましくは、０〜１０個、より好ましくは、０〜６個、特に好ましくは、２〜６個のアルコキシ基を有するものである。
【００５２】
さらに、炭化水素鎖中に１２〜２８個のＣ原子を有する固体脂肪酸アミドは、本発明による組成物における増稠剤として使用することができる。この脂肪酸アミドは、とりわけ、ニトロソアミンを含まない。好適な脂肪酸アミドの例は、ステアリン酸モノエタノールアミドである。
【００５３】
Ｃ１２−Ｃ２２アルキルポリグリコシド、とりわけ、Ｃ１２−Ｃ２２アルキルポリグルコシドもまた、増稠剤として適している。
【００５４】
前記非イオン性増稠剤は、単一の化合物としてまたは上述の化合物の混合物として使用することができる。
【００５５】
過剰な量の増稠剤は、不十分な液戻り、低い吸収速度および不十分な永久親水化につながり得るため、全組成物の４０重量パーセントの増稠剤の割合を超えてはならない。
【００５６】
好ましくは、前記増稠剤の割合は、前記組成物の総重量に対して、１５〜３５重量パーセント、特に好ましくは、２０〜３０重量パーセントの範囲内である。
【００５７】
好ましい分散添加剤は、ヒドロトロピック化合物、特に、分岐状、直鎖状、飽和性または不飽和性であり得、最大６個のエトキシおよび／またはプロポキシ基を含み得る、室温で液体であるＣ６−Ｃ１８アルキルアルコキシレートの群からの物質、ならびに両性界面活性剤、とりわけ、ベタイン、（ポリ）ホスフェート、特に、ポリホスフェートアルカリ塩および／またはスルホネート、例えば、アルキルスルホネートおよびクメンスルホネートなどである。さらなる好適な分散添加剤は、ポリビニルアルコールおよびポリアクリレートである。ヒドロトロピック物質の添加はまた、水性分散液中の組成物の粘度を低下させる可能性がある。
【００５８】
好ましくは、前記組成物は、粒質物の形態で存在する。この粒質物はさらさらしていることが好ましい。好ましくは、この顆粒の中間粒度は４〜１０ｍｍの範囲内である。
【００５９】
あるいは、前記組成物はまた、少なくとも１０重量パーセント、好ましくは、少なくとも１５重量パーセントの固形分を有する濃縮水性分散液として提供することができる。
【００６０】
本発明による組成物は、好ましくは、ポリオレフィン繊維もしくはポリオレフィンフィラメントの永久親水性仕上げを提供するためのスピン仕上げ剤としてまたは不織物、好ましくは、ポリオレフィン繊維もしくはポリオレフィンフィラメントで作られたスパンボンド不織布の永久親水性仕上げを提供するための薬剤として使用される。
【００６１】
好ましくは、エチレン系またはプロピレン系ホモポリマーまたはコポリマーを、ポリオレフィンとして使用することができる。
【００６２】
このようなポリオレフィンの例は、ポリエチレン、例えば、ＨＤＰＥ（高密度ポリエチレン）、ＬＤＰＥ（低密度ポリエチレン)）、ＶＬＤＰＥ（超低密度ポリエチレン）、ＬＬＤＰＥ（直鎖状低密度ポリエチレン）、ＭＤＰＥ（中密度ポリエチレン)）、ＵＨＭＰＥ（超高分子量ポリエチレン)）、ＶＰＥ（架橋ポリエチレン）、ＨＰＰＥ（高圧ポリエチレン）など；ポリプロピレン、例えば、アイソタクチックポリプロピレン、シンジオタクチックポリプロピレン、メタロセン触媒作用によって製造されたポリプロピレン、耐衝撃性変性ポリプロピレンなど；エチレン系およびプロピレン系ランダムコポリマー、エチレン系およびプロピレン系ブロックコポリマー；ＥＰＭ（ポリ［エチレン−コ−プロピレン］）)；ＥＰＤＭ（ポリ［エチレン−コ−プロピレン−共役ジエン］）である。
【００６３】
さらなる好適なポリオレフィンは、例えば、ポリスチレン；ポリ（メチルスチレン）；ポリ（オキシメチレン）；メタロセン触媒によるα−オレフィンまたはシクロオレフィンコポリマー、例えば、ノルボルネン−エチレンコポリマーなど；少なくとも６０％のエチレンおよび／またはスチレンと４０％未満のモノマー、例えば、ビニルアセテート、アクリル酸エステル、メタクリル酸エステル、アクリル酸、アクリロニトリルもしくはビニルクロリドなどを含有するコポリマーである。これらのようなポリマーの例は、ポリ（エチレン−コ−エチルアクリレート）、ポリ（エチレン−コ−ビニルアセテート）、ポリ（エチレン−コ−ビニルクロリド）およびポリ（スチレン−コ−アクリロニトリル）である。
【００６４】
グラフトコポリマーおよびポリマーブレンド、すなわち、とりわけ上述のポリマーが含まれるポリマーの混合物、例えばポリエチレン系およびポリプロピレン系ポリマーブレンドもまた好適である。
【００６５】
さらに、本発明により使用される組成物は、ポリエステル繊維、特に、ポリエチレンテレフタレートおよびポリラクチドで作られた繊維、ならびにそれらで作られた不織布の永久親水性仕上げを提供するために好適である。ポリオレフィンおよびポリエステルで作られた複合繊維もまた好適である。
【００６６】
スピン仕上げ剤または仕上げ剤としての使用のために、好ましくは粒状の組成物を、水または別の好適な溶媒中に分散させ、活性成分を１〜５重量パーセントの割合で含有する希釈水性分散液の形態で繊維または不織布に適用することが好ましい。この分散液は、計量ペン、キスロール、浸漬浴または噴霧によるなどの公知の手段によって不織布上に適用することができる。組成物の油剤付着量（ＯＰＵ）は、各製品（繊維、フィラメント、不織布）の乾燥重量に対して、好ましくは、０．１〜５％の範囲内である。
【００６７】
本発明の別の目的は、上述の方法によって製造され、永久親水性仕上げ剤として本発明による組成物が施されるかまたはそれで処理された、紡織繊維およびフィラメントならびにそれらで作られた繊維製品、とりわけ、不織布を含んでなる。
【００６８】
本発明はまた、ポリオレフィンまたはポリエステルで作られた紡織繊維および不織布の二重仕上げおよび処理を含んでなり、ここでは、最初に、これらの繊維およびフィラメントは、永久親水性仕上げ剤が施され、次いで、それらで作られた不織布は、全体として、永久親水性仕上げ剤として前記組成物を用いて本発明に従って再び処理される。
【００６９】
好ましい実施形態によれば、仕上げ剤として本発明による組成物が施された不織布は、吸収性物品の一部を形成する。デバイスが、身体から排泄される様々な物質を吸収し保持するために着用者の皮膚上に配置される場合、それは吸収性物品と呼ばれる。吸収性物品の例は、おむつ、パンツ型おむつ、トレーニングパンツ、おむつホルダーおよび失禁用パンティーなどの失禁用品、ならびにタンポン、生理用ナプキンおよびパンティーライナーなどの女性用衛生用品である。
【００７０】
この吸収性物品は、通常、液体透過性の上部層および下部層と、体液を吸収する役割を果たす上部層および下部層の間に位置する吸収コアとで作られた基本単位を含んでなる。着用者が物品を着用している場合、液体透過性の上部層は着用者の方に向けられている。反対側の下部層は、着用者の衣類に向いている側に位置する。少なくとも上部層は、仕上げ剤として本発明による組成物が施された不織布で作られる。
【００７１】
以下の例示的な実施形態は、本発明を説明する役割を果たすものであり、限定するものとみなされるべきではない。
【実施例】
【００７２】
実施例１〜３
下記表１に記載の成分を溶融し、互いに十分に混合し、溶融物から造粒した。これらの顆粒の中間粒度は５ｍｍであった。次いで、このようにして得られた顆粒から５％水性分散液を製造した。この分散液を、１５ｇ／ｍ２の単位面積当たり重量を有する、ポリプロピレン繊維で作られたＳＳＳスパンボンド不織布上に適用した。油剤付着量は、不織布の乾燥重量に基づいて、０．５％に設定した。
【００７３】
【表１】
2018503007.tif 000006
【００７４】
比較例
本発明による組成物との比較のために、水性分散液として市販されている仕上げ剤を、５％の活性成分含有量に設定し、１５ｇ／ｍ２の単位面積当たり重量を有する、ポリプロピレン繊維で作られたＳＳＳスパンボンド不織布上に０．５％のＯＰＵで適用した。
【００７５】
実施例１〜３に準じた組成物を、これらの組成物を仕上げ剤として施したＰＰスパンボンド不織布と組み合わせて試験するために、以下に記載する試験を行った。
【００７６】
マルチプルストライクスルー
標準試験ＥＤＡＮＡ  ＷＳＰ  ７０．７（１１）に準じて、合成尿溶液５ｍｌが仕上げられた不織布に浸透しかつ濾紙で作られた下部吸収層に到達するのに必要な時間を測定する。測定は、同じ不織布で連続して５回行い、親水化仕上げ剤が洗い流されているかどうかを、または実際には、永久親水化を調べるために、吸収濾紙は毎回変えた。５つの測定値は秒単位で示している。測定値が以下の範囲：＜２／＜３／＜５／＜５／＜５を満たす場合に、永久親水化が達成されたとみなされる。
【００７７】
液戻り
標準試験ＥＤＡＮＡ  ＷＳＰ  ８０．１０（０９）Ａに準じて、４ｋｇの重りを載せた湿潤不織布と接触するように置かれた乾燥濾紙中を逆流する液体の量（グラム単位）を測定する。液戻り試験は、逆流する液体の量が０．６ｇ未満である場合に、合格とみなされる。
【００７８】
マルチプルランオフ試験
ＷＳＰ法８０．９に従って、ＰＰスパンボンド不織布を、吸収層としての役割を果たす濾紙上に２５°の角度で置く。規定量の合成尿溶液を適用する。吸着されない試験液を総て収集トレイに集め、その量を秤量によって決定する。試験は同じ不織布上で２回繰り返す。理想的には、吸収されない人工尿溶液の量は、最初の実行では０％でなければならない。
【００７９】
洗い流し試験
社内試験方法に従って、脱塩水４０ｍｌでの６×６ｃｍの不織布片の洗い流しから生じる洗浄溶液の表面張力を測定する。不織布を室温（２５℃）で１０秒間水中で撹拌する。次に、ピンセットを用いて不織布を除去し、２５℃の洗浄水の表面張力を白金リングで測定する。洗浄溶液は、少なくとも６０ｍＮ／ｍの表面張力を示すべきである。
【００８０】
実施例１〜３による組成物について得られた試験結果を下記の表２に記載する。
【００８１】
【表２】
2018503007.tif 000007
【００８２】
このように、本発明による実施例１〜３は、ポリオレフィン不織布の迅速で永久親水性仕上げの要件を満たす。同時に、これらの組成物は、少なくとも１２ヶ月間貯蔵に安定し、粒質物の形態では、５０℃で３日間の温蔵試験において目に見える変化を示さない。
【国際調査報告】
2018503007.tif 000012
2018503007.tif 000013
2018503007.tif 000014
2018503007.tif 000015